(57)【特許請求の範囲】
【請求項１】
樹脂発泡体と、該樹脂発泡体の表面に積層された繊維強化樹脂層とを備えた繊維強化複合体であって、
前記繊維強化樹脂層が短繊維を含む樹脂組成物で形成されており、且つ、前記樹脂発泡体は、表皮の切除により気泡断面が露出した表面を有し、該表面に前記繊維強化樹脂層が積層され、前記繊維強化樹脂層が積層されている前記表面に５０μｍ以上７００μｍ以下の凹凸を有している繊維強化複合体。
【請求項２】
前記樹脂発泡体がポリエチレンテレフタレート樹脂発泡シートである請求項１記載の繊維強化複合体。
【請求項３】
前記樹脂発泡体がビーズ発泡成形体であり、ポリエチレンテレフタレート樹脂ビーズによって形成されたビーズ発泡成形体である請求項１記載の繊維強化複合体。
【請求項４】
前記繊維強化樹脂層が、前記短繊維としてガラス繊維又は炭素繊維を含む請求項１乃至３の何れか１項に記載の繊維強化複合体。
【請求項５】
前記樹脂発泡体の見掛け密度が０．０１ｇ／ｃｍ３以上０．７ｇ／ｃｍ３以下である請求項１乃至４の何れか１項に記載の繊維強化複合体。
【発明の詳細な説明】
【技術分野】
【０００１】
本発明は、樹脂発泡体と、該樹脂発泡体の表面に積層された繊維強化樹脂層とを備えた繊維強化複合体に関する。
【背景技術】
【０００２】
従来、樹脂発泡体は、軽量性に優れるばかりでなく、強度、緩衝性、断熱性などに優れることから各種の用途に利用されている。
この樹脂発泡体としては、発泡剤を含む樹脂組成物をサーキュラーダイから押出発泡させた発泡シートや、該発泡シートを熱成形等の手法で賦形したシート成形体や、発泡剤を含む樹脂ビーズを型内成形して所定形状に賦形したビーズ発泡成形体などが知られている。
【０００３】
近年、繊維と樹脂とを含む繊維強化樹脂層を樹脂発泡体の表面に積層し、該繊維強化樹脂層によって高い強度を発揮させるようにした繊維強化複合体が、車両、船舶、航空機などの移動体のボディーや内装材、風力発電用の風車の翼、電子機器の筺体などに利用されている。
この繊維強化複合体の繊維強化樹脂層の形成には、下記特許文献１に記載されているように短繊維を含んだ樹脂組成物が利用されている。
【先行技術文献】
【特許文献】
【０００４】
【特許文献１】特開２０１１−２２４８７３号公報
【発明の概要】
【発明が解決しようとする課題】
【０００５】
上記のような繊維強化複合体は、繊維強化樹脂層と樹脂発泡体との間に優れた接着強度を有することが要望されている。
しかしながら、従来の繊維強化複合体は、そのような要望を十分に満足させるに至っていない。
【０００６】
本発明は、このような問題を解決することを課題としており、繊維強化樹脂層と樹脂発泡体との間の接着性に優れた繊維強化複合体を提供することを課題としている。
【課題を解決するための手段】
【０００７】
上記課題を解決すべく、本発明は、樹脂発泡体と、該樹脂発泡体の表面に積層された繊維強化樹脂層とを備えた繊維強化複合体であって、前記繊維強化樹脂層が短繊維を含む樹脂組成物で形成されており、且つ、前記樹脂発泡体は、前記繊維強化樹脂層が積層されている表面に５０μｍ以上７００μｍ以下の凹凸を有している繊維強化複合体を提供する。
【発明の効果】
【０００８】
本発明によれば、繊維強化樹脂層と樹脂発泡体との間の接着性に優れた繊維強化複合体が提供され得る。
【図面の簡単な説明】
【０００９】
【図１】一態様の繊維強化複合体を示した概略斜視図である。
【図２】型内成形用の樹脂ビーズの製造装置の一例を示した模式断面図である。
【図３】図２の装置のマルチノズル金型を正面から見た模式図である。
【図４】繊維強化複合体の製造要領を示した模式断面図である。
【図５】樹脂発泡体の表面の凹凸を測定する方法を示した模式断面図である。
【発明を実施するための形態】
【００１０】
本発明の実施の形態について、繊維強化複合体が扁平な直方体である場合を例にして以下に説明する。
本実施形態の繊維強化複合体は、図１に示すように扁平な直方体の芯材１００と該芯材１００の上下両面に積層された繊維強化樹脂層２００とを備えている。
前記繊維強化複合体は、前記芯材１が樹脂発泡体からなり、前記繊維強化樹脂層が短繊維を含む樹脂組成物からなるものである。
前記繊維強化複合体は、前記樹脂発泡体が繊維強化樹脂層との積層界面において５０μｍ以上７００μｍ以下の凹凸を有している。
【００１１】
以下に前記芯材を構成するための樹脂発泡体について説明する。
前記樹脂発泡体は、例えば、ポリエステル系樹脂、アクリル系樹脂、ポリカーボネート系樹脂、ポリメタクリルイミド系樹脂、ポリオレフィン系樹脂などの熱可塑性樹脂、フェノール系樹脂、エポキシ系樹脂、ビニルエステル系樹脂、不飽和ポリエステル系樹脂などの反応硬化性樹脂を主成分とするものが含むものが挙げられる。
前記樹脂発泡体に含有させる樹脂は、１種単独である必要はなく、二種類以上であっても良い。
前記樹脂発泡体の主成分となる樹脂は、作製する繊維強化複合体に優れた機械的強度及び衝撃吸収性を発揮させる上においてアクリル系樹脂、ポリエステル系樹脂であることが好ましい。
なかでも樹脂発泡体に含まれる熱可塑性樹脂は、成形工程において、樹脂発泡体の結晶化度を上昇させて耐熱性を有する芯材とすることができるので、結晶性ポリエステル樹脂がより好ましい。
なお、ここで「主成分」とは、樹脂発泡体に最も高い質量割合で含まれる樹脂を意味する。
【００１２】
ポリエステル系樹脂としては、例えば、ジカルボン酸と多価アルコールとが、縮合反応を行った結果得られた高分子量の線状ポリエステルを採用することができる。
該ポリエステル樹脂としては、例えば、芳香族ポリエステル樹脂、ポリ乳酸系樹脂などの脂肪族ポリエステル樹脂が挙げられる。
【００１３】
芳香族ポリエステル樹脂は、通常、芳香族ジカルボン酸成分とジオール成分とを含むポリエステルであり、例えば、ポリエチレンテレフタレート樹脂、ポリプロピレンテレフタレート樹脂、ポリブチレンテレフタレート樹脂、ポリシクロヘキサンジメチレンテレフタレート樹脂、ポリエチレンナフタレート樹脂、ポリブチレンナフタレート樹脂などが挙げられる。
本実施形態の樹脂発泡体に含有させる芳香族ポリエステル樹脂は、ポリエチレンテレフタレート樹脂であることが好ましい。
なお、芳香族ポリエステル樹脂は、単独で用いられても二種以上が併用されてもよい。
【００１４】
なお、芳香族ポリエステル樹脂は、芳香族ジカルボン酸成分及びジオール成分以外に、例えば、トリメリット酸などのトリカルボン酸、ピロメリット酸などのテトラカルボン酸などの三価以上の多価カルボン酸やその無水物、グリセリンなどのトリオール、ペンタエリスリトールなどのテトラオールなどの三価以上の多価アルコールなどを構成成分として含有していてもよい。
【００１５】
また、樹脂発泡体に含有させる芳香族ポリエステル樹脂は、使用済のペットボトルなどから回収、再生したリサイクル材料でもよい。
【００１６】
樹脂発泡体に含有させる芳香族ポリエステル樹脂は、部分架橋が施されていても良い。
ポリエチレンテレフタレート樹脂などの芳香族ポリエステル樹脂を架橋するための架橋剤としては、例えば、無水ピロメリット酸などの酸二無水物、多官能エポキシ化合物、オキサゾリン化合物、オキサジン化合物などが挙げられる。
なお、架橋剤は、単独で用いられても二種以上が併用されてもよい。
【００１７】
ポリエチレンテレフタレート樹脂を架橋剤によって架橋する場合には、押出機にポリエチレンテレフタレート樹脂と共に架橋剤を供給し該押出機内で動的架橋すればよい。
押出機に供給する架橋剤の量は、少なすぎると、ポリエチレンテレフタレート樹脂の溶融粘度を不足させるおそれがある。
即ち、架橋剤の量が少なすぎると架橋後のポリエチレンテレフタレート樹脂の溶融粘度が低すぎて樹脂発泡体の形成時において破泡が生じ易くなるおそれがある。
一方で、架橋剤の量が多すぎると、ポリエチレンテレフタレート樹脂の溶融粘度が高くなりすぎて、樹脂発泡体を押出発泡によって製造することが困難になるおそれがある。
従って、前記芯材を構成するための樹脂発泡体のベース樹脂を架橋ポリエチレンテレフタレート樹脂とする場合、前記ポリエチレンテレフタレート樹脂１００質量部に対して架橋剤を０．０１〜５質量部の割合で用いて架橋させたものを採用することが好ましい。
また、前記割合は、０．１〜１質量部であることがより好ましい。
【００１８】
樹脂発泡体は、その見掛け密度が０．０１〜０．７ｇ／ｃｍ３であることが好ましく、０．０３〜０．７ｇ／ｃｍ３であることがより好ましい。
なお、樹脂発泡体の密度は、ＪＩＳ  Ｋ７２２２：２００５「発泡プラスチック及びゴム−見掛け密度の測定」に準拠して測定される値をいう。
【００１９】
樹脂発泡体は、その連続気泡率が３０％未満であることが好ましく、２０％以下であることがより好ましく、１０％以下であることが特に好ましい。
ここで、樹脂発泡体の連続気泡率はＡＳＴＭ  Ｄ−２８５６に記載の測定方法に準拠して下記の要領で測定される値をいう。
先ず、樹脂発泡体の見掛け上の体積を測って見掛け体積Ｖ１（ｃｍ３）とする。
次に、樹脂発泡体の実際試料体積Ｖ２（ｃｍ３）を体積測定空気比較式比重計を用いて１−１／２−１気圧法により測定する。
なお、体積測定空気比較式比重計は、例えば、東京サイエンス社から商品名「１０００型」にて市販されているものを用いることができる。
【００２０】
そして、樹脂発泡体の見掛け体積Ｖ１（ｃｍ３）と、樹脂発泡体の実際試料体積Ｖ２（ｃｍ３）に基づいて下記式により発泡体の連続気泡率を算出することができる。
連続気泡率（％）＝１００×（Ｖ１−Ｖ２）／Ｖ１
【００２１】
樹脂発泡体は、その製造方法が、特に限定されることなく、公知の製造方法を用いることができる。
具体的には、樹脂発泡体の製造方法としては、例えば、（１）発泡剤を含む樹脂ビーズを成形型内に充填し、熱水や水蒸気などの熱媒体によって樹脂ビーズを加熱して発泡させ、樹脂ビーズの発泡圧によって当該樹脂ビーズどうしを融着一体化させて所望形状を有するビーズ発泡成形体を製造する方法（型内発泡成形法）、（２）熱可塑性樹脂を押出機に供給して発泡剤の存在下にて溶融混練し押出機から押出発泡させて樹脂発泡体を製造する方法（押出発泡法）、（３）熱可塑性樹脂及び化学発泡剤を押出機に供給して化学発泡剤の分解温度未満にて溶融混練して発泡性樹脂成形体を製造し、この発泡性樹脂成形体を発泡させて樹脂発泡体を製造する方法、（４）化学発泡剤を含有した塊状重合体を製造した後、加熱発泡させて樹脂発泡体を製造する方法（バルク発泡法）、（５）ミキシングヘッドなどで単量体と発泡剤とを混ぜて混合物を作製した後、混合物を吐出し重合させながら発泡を行い、型内に混合物を注入し発泡体を製造し、重合反応、発泡工程が終了した後、型から取出して樹脂発泡体を製造する方法などが挙げられる。
これらのなかでも樹脂発泡体の製造方法は、所望形状のものを容易に製造することができることから、上記（１）の型内発泡成形法が好ましい。
【００２２】
上記（１）の型内発泡成形法で用いられる樹脂ビーズの製造方法としては、（１）熱可塑性樹脂を押出機内に供給して物理発泡剤の存在下にて溶融混練して押出機に取り付けたノズル金型から熱可塑性樹脂押出物を押出発泡させながら切断した後に冷却する方法、（２）熱可塑性樹脂を押出機内に供給して物理発泡剤の存在下にて溶融混練して押出機に取り付けたノズル金型から押出発泡してストランドを製造し、このストランドを所定間隔毎に切断する方法、（３）熱可塑性樹脂を押出機内に供給して物理発泡剤の存在下にて溶融混練して押出機に取り付けた環状ダイ又はＴダイから押出発泡して発泡シートを製造し、この発泡シートを切断する方法、（４）懸濁重合などで熱可塑性樹脂粒子を作製し、オートクレーブなどで発泡剤を含浸させた後、水蒸気などの熱媒体を供給できる予備発泡機を用いて予備発泡させる方法などが挙げられる。
【００２３】
次に、樹脂ビーズの好ましい製造方法の一例について説明する。
先ず、熱可塑性樹脂発泡粒子を押出発泡で製造する場合に用いられる製造装置の一例について図を参照しつつ説明する。
ここで、図２は、発泡剤を含むポリエステル系樹脂ビーズを、押出機と、該押出機の前端に取り付けられたノズル金型１とを用いて作製する様子を示したものである。
図３に示したように、ノズル金型１の前端面１０には、ノズルの出口部１１、１１・・・が複数個、同一仮想円Ａ上に等間隔毎に形成されている。
【００２４】
そして、ノズル金型１の前端面１０におけるノズルの出口部１１、１１・・・で囲まれた部分には、回転軸２が前方に向かって突出した状態に配設されており、この回転軸２は、後述する冷却部材４を構成する冷却ドラム４１の前部４１ａを貫通してモータなどの駆動部材３に連結されている。
【００２５】
更に、上記回転軸２の後端部の外周面には一枚又は複数枚の回転刃５、５・・・が一体的に設けられており、全ての回転刃５は、その回転時には、ノズル金型１の前端面１０に常時、接触した状態となる。
なお、回転軸２に複数枚の回転刃５、５・・・が一体的に設けられている場合には、複数枚の回転刃５、５・・・は回転軸２の周方向に等間隔毎に配列されている。
又、図３では、一例として、四個の回転刃５、５・・・を回転軸２の外周面に一体的に設けた場合を示した。
【００２６】
そして、回転軸２が回転することによって回転刃５、５・・・は、ノズル金型１の前端面１０に常時、接触しながら、ノズルの出口部１１、１１・・・が形成されている仮想円Ａ上を移動し、ノズルの出口部１１、１１・・・から押出されたポリエステル系樹脂押出発泡物を順次、連続的に切断可能に構成されている。
【００２７】
又、ノズル金型１の少なくとも前端部と、回転軸２とを包囲するように冷却部材４が配設されている。
この冷却部材４は、ノズル金型１よりも大径な正面円形状の前部４１ａと、この前部４１ａの外周縁から後方に向かって延設された円筒状の周壁部４１ｂとを有する有底円筒状の冷却ドラム４１とを備えている。
【００２８】
更に、冷却部材４は、冷却ドラム４１の周壁部４１ｂにおけるノズル金型１の外方に対応する部分に、冷却液４２を供給するための供給口４１ｃが備えられており、周壁部４１ｂの内外周面間に亘って貫通した状態となって前記供給口４１ｃが備えられている。
冷却ドラム４１の供給口４１ｃの外側開口部は、冷却液４２を冷却ドラム４１内に供給するための供給管４１ｄが接続されている。
【００２９】
冷却部材４は、冷却液４２が、供給管４１ｄを通じて、冷却ドラム４１の周壁部４１ｂの内周面に沿って斜め前方に向かって供給されるように構成されている。
そして、冷却部材４は、供給管４１ｄから冷却ドラム４１の周壁部４１ｂの内周面に供給される際に与えられる付勢力と、それに伴う遠心力とによって、冷却液４２が冷却ドラム４１の周壁部４１ｂ内周面に沿って螺旋を描いて前方に進むように形成されている。
そして、冷却部材４は、冷却液４２が周壁部４１ｂの内周面に沿って進行中に徐々に進行方向に直交する方向に広がり、その結果、冷却ドラム４１の供給口４１ｃより前方の周壁部４１ｂの内周面が冷却液４２によって全面的に被覆された状態となるように構成されている。
【００３０】
なお、冷却液４２としては、ポリエステル系樹脂発泡粒子を冷却することができれば、特に限定されず、例えば、水、アルコールなどが挙げられるが、使用後の処理を考慮すると、水が好ましい。
【００３１】
そして、冷却部材４は、冷却ドラム４１の周壁部４１ｂの前端部下面に排出口４１ｅが備えられており、周壁部４１ｂの内外周面間に亘って貫通した状態となるように前記排出口４１ｅが備えられている。
排出口４１ｅの外側開口部には排出管４１ｆが接続されている。
ポリエステル系樹脂発泡粒子及び冷却液４２を連続的に排出口４１ｅを通じて排出できるように構成されている。
【００３２】
熱可塑性樹脂と、好ましくは架橋剤とを押出機に供給して発泡剤の存在下にて溶融混練して熱可塑性樹脂を好ましくは架橋剤によって架橋した後、押出機の前端に取り付けたノズル金型１から熱可塑性樹脂を押出発泡させて得られた押出発泡物を回転刃５によって切断し熱可塑性樹脂粒子を製造することができる。
【００３３】
このとき用いられ得る前記化学発泡剤としては、例えば、アゾジカルボンアミド、ジニトロソペンタメチレンテトラミン、ヒドラゾイルジカルボンアミド、重炭酸ナトリウムなどが挙げられる。
なお、化学発泡剤は、単独で用いられても二種以上が併用されてもよい。
【００３４】
また、前記物理発泡剤としては、例えば、プロパン、ノルマルブタン、イソブタン、ノルマルペンタン、イソペンタン、ヘキサンなどの飽和脂肪族炭化水素、ジメチルエーテルなどのエーテル類、塩化メチル、１，１，１，２−テトラフルオロエタン、１，１−ジフルオロエタン、モノクロロジフルオロメタンなどのフロン、二酸化炭素、窒素などが挙げられ、ジメチルエーテル、プロパン、ノルマルブタン、イソブタン、二酸化炭素が好ましく、プロパン、ノルマルブタン、イソブタンがより好ましく、ノルマルブタン、イソブタンが特に好ましい。
なお、物理発泡剤は、単独で用いられても二種以上が併用されてもよい。
【００３５】
上記のような樹脂発泡体に対し、前記のような凹凸を表面に形成させる方法としては、例えば、（１）表面が平滑な樹脂発泡体を一旦作製し、その後、この樹脂発泡体の表面に凹凸形成する方法、（２）樹脂発泡体がビーズ発泡成形体やシート成形体である場合、成形面に凹凸を有する成形型を用いて賦形を行い、成形面の凹凸に対応した表面を有する樹脂発泡体を作製する方法などが挙げられる。
このうち、一旦作製した樹脂発泡体の表面を後から粗化する方法について、具体例を挙げると、例えば、（１）サンドブラスト、ショットブラストなどの方法、（２）樹脂発泡体の表面を加熱し、表面を形成している気泡を膨化させるなどの熱処理、（３）樹脂発泡体の表面被膜を切削除去するなどして表面を破泡状態にさせる方法が挙げられる。
【００３６】
樹脂発泡体の表面の凹凸は、繊維強化樹脂層との間にアンカー効果を発揮させ、当該樹脂発泡体と繊維強化樹脂層との間に優れた接着性を発揮させる上において適度な大きさを有していることが好ましい。
このことから当該凹凸は、本実施形態において５０μｍ以上７００μｍ以下の大きさを有している。
前記のように本実施形態の繊維強化樹脂層２００は、樹脂発泡体からなる芯材１００の上下両面に備えられている。
該樹脂発泡体は、上面側の繊維強化樹脂層２００ａと下面側の繊維強化樹脂層２００ｂとの両方の界面において凹凸の大きさを共通させる必要はなく、上面側と下面側とで凹凸の大きさを異ならせていてもよい。
また、本実施形態の樹脂発泡体は、上面側の凹凸と下面側の凹凸との両方が５０μｍ以上７００μｍ以下の大きさを有していることが好ましい。
本実施形態の樹脂発泡体は、より好ましくは、上面側の凹凸と下面側の凹凸との両方が１００μｍ以上６００μｍ以下であり、さらに好ましくはこれらが２００μｍ以上６００μｍ以下である。
【００３７】
なお、繊維強化樹脂層が積層されている樹脂発泡体の表面の凹凸は、芯材１００と繊維強化樹脂層２００との積層界面に対して直交する平面に沿って繊維強化複合体を切断し、その断面をマイクロスコープ（例えば、キーエンス社製、型名「ＶＨＸ−１０００」）によって観察することによって求めることができる。
この点について図５を参照しつつより詳しく説明すると、樹脂発泡体の表面の凹凸（Ｘ）の値は、繊維強化樹脂層２００との積層界面と平行するベースライン（ＢＬ）を設定して求めることができる。
即ち、ベースライン（ＢＬ）を、当該積層界面が前記断面において描くうねり曲線（ＣＬ）と並行し、且つ、うねり曲線に交差する任意の位置に設定し、該ベースラインから表面側（繊維強化樹脂層側）に向けてのうねり曲線の最大高さ（Ｙ１）と、該ベースラインから内側（樹脂発泡体側）に向けてのうねり曲線の最大深さ（Ｙ２）とを合計（Ｘ＝Ｙ１＋Ｙ２）して求めることができる。
なお、繊維強化複合体における前記凹凸は、通常、当該繊維強化複合体の複数箇所（例えば、５箇所）において凹凸を求めた算術平均値として求められる。
また、各箇所において最大高さ（Ｙ１）及び最大深さ（Ｙ２）を求める範囲は、通常、１０ｍｍ程度とする。
【００３８】
このような樹脂発泡体の表面に積層された前記繊維強化樹脂層２００は、含有される短繊維が特に限定されるものではなく、例えば、ガラス繊維、炭素繊維、炭化ケイ素繊維、アルミナ繊維、チラノ繊維、玄武岩繊維、セラミックス繊維などの無機繊維；ステンレス繊維やスチール繊維などの金属繊維；アラミド繊維、ポリエチレン繊維、ポリパラフェニレンベンズオキサドール（ＰＢＯ）繊維などの有機繊維；ボロン繊維などが挙げられる。
なかでも繊維強化樹脂層２００に含有される短繊維は、優れた機械的強度及び耐熱性を有していることから、炭素繊維、ガラス繊維、アラミド繊維が好ましく、炭素繊維、ガラス繊維がより好ましい。
【００３９】
短繊維は、繊維径が細過ぎると、取り扱い性に劣り、また、一般に極細の炭素繊維は高コストであるため、製品コストを押し上げる原因となる。
また、短繊維の繊維径が太過ぎると、繊維強度が低下し、折れ易くなるため、好ましくない。
このようなことから、前記短繊維は、径が３μｍ以上２０μｍ以下であることが好ましく、５μｍ以上１２μｍ以下であることが好ましい。
また、短繊維は、その長さが短か過ぎると、繊維強化樹脂層に十分な強度を発揮させることが難しくなり、長さが長過ぎると、分散性の低下に伴う力学特性のバラツキを繊維強化樹脂層に生じさせるおそれを有する。
このようなことから、前記短繊維は、繊維長さが３ｍｍ以上５０ｍｍ以下であることが好ましく、５ｍｍ以上３０ｍｍ以下であることが特に好ましい。
なお、この短繊維の径や長さについての具体的な値は、無作為に選択した数十本のサンプルの平均値として求められる。
【００４０】
該短繊維とともに繊維強化樹脂層２００を形成する樹脂は、その種類が特に限定されるわけではないが、短繊維や樹脂発泡体との間に優れた接着性が発揮されるものが好ましく用いられる。
前記樹脂発泡体の主成分が、例えば、ポリエステル系樹脂であれば、繊維強化樹脂層を形成する樹脂は、不飽和ポリエステル系樹脂、ビニルエステル系樹脂などであることが好ましい。
【００４１】
前記繊維強化樹脂層２００は、芯材１００の上面側（以下、「第１繊維強化樹脂層２００ａ」ともいう）と下面側（以下「第２繊維強化樹脂層２００ｂ」ともいう）とで厚みや短繊維含有量などが一致している必要はなく、第１繊維強化樹脂層２００ａと第２繊維強化樹脂層２００ｂとでこれらが異なっていてもよい。
また、第１繊維強化樹脂層２００ａと第２繊維強化樹脂層２００ｂとは、樹脂の種類が異なっていてもよい。
なお、第１繊維強化樹脂層２００ａ及び第２繊維強化樹脂層２００ｂは、樹脂の含有量が少なすぎると芯材１００との接着性が不十分となり、十分に優れた機械的強度を繊維強化複合体に発揮させることが難しくなる虞れがある。
その一方で第１繊維強化樹脂層２００ａ及び第２繊維強化樹脂層２００ｂは、樹脂の含有量が多すぎると、短繊維の割合を過少なものにさせてしまい、十分に優れた機械的強度を繊維強化複合体に発揮させることが難しくなる虞れがある。
このことから第１繊維強化樹脂層２００ａ及び第２繊維強化樹脂層２００ｂは、それぞれ、樹脂と短繊維との質量割合（樹脂／短繊維）が、２０／８０〜７０／３０の範囲内とされることが好ましく、３０／７０〜６０／４０の範囲内とされることが特に好ましい。
【００４２】
第１繊維強化樹脂層２００ａ及び第２繊維強化樹脂層２００ｂは、（１）樹脂と短繊維とを含む樹脂組成物で予めシート体を形成させておき、該シート体を樹脂発泡体に積層一体化させる方法などによって形成させることができる。
この繊維強化樹脂層２００と芯材１００との積層方法としては、オートクレーブ法やプレス法が好ましい。
第１繊維強化樹脂層２００ａ及び第２繊維強化樹脂層２００ｂをシート体によって形成する場合、用いるシート体は、それぞれ単一のものである必要はない。
即ち、第１繊維強化樹脂層２００ａ及び第２繊維強化樹脂層２００ｂは、それぞれ、２以上のシート体によって形成されたものであってもよい。
なお、第１繊維強化樹脂層２００ａや第２繊維強化樹脂層２００ｂを、それぞれ２以上のシート体の積層構造とする場合、一のシート体と他のシート体とは、厚みや繊維含有量などが異なっていてもよい。
【００４３】
本実施形態においては、繊維強化複合体として上記のような特定の形状を有するものを例示しているが、本発明の繊維強化複合体は、上記例示に限定されるものではない。
即ち、本実施形態においては、芯材として外形が正方形の２次元的な樹脂発泡体（角形シート）を例示しているが、本発明においては、芯材として利用される樹脂発泡体が３次元的な構造を有するものであっても良い。
また、上記においては、芯材に優れた強度を発揮させ得る点において、芯材の形成に用いる樹脂発泡体について、ビーズ発泡成形体を主に説明しているが、本発明の繊維強化複合体は、押出発泡シートなども芯材として利用可能なものである。
【実施例】
【００４４】
次に実施例を挙げて本発明をさらに詳しく説明するが、本発明はこれらに限定されるものではない。
【００４５】
（実施例１）
（型内成形用樹脂ビーズの作製）
まず、図２及び図３に示した製造装置を用い樹脂ビーズを作製した。
該樹脂ビーズの作製にあたっては、はじめに、ポリエチレンテレフタレート（イーストマンケミカル社製  商品名「ＥＡＳＴＥＲ−ＥＮ０９９」、融点：２３８．５℃）１００質量部、ポリエチレンテレフタレートにタルクを含有させてなるマスターバッチ（ポリエチレンテレフタレート含有量：６０質量％、タルク含有量：４０質量％）１．８質量部及び無水ピロメリット酸０．２質量部を含むポリエチレンテレフタレート樹脂組成物を、口径が６５ｍｍで且つＬ／Ｄ比が３５の単軸押出機に供給して２９０℃にて溶融混練した。
続いて、イソブタン３５質量％及びノルマルブタン６５質量％からなる混合ブタンをポリエチレンテレフタレート１００質量部に対して０．７質量部となるように押出機の途中において圧入し、溶融状態のポリエチレンテレフタレート樹脂組成物に均一分散させた。
しかる後、押出機の前端部において、溶融状態のポリエチレンテレフタレート樹脂組成物を２８０℃に冷却した後、押出機の前端に取り付けたマルチノズル金型１０の各ノズルからポリエチレンテレフタレート樹脂組成物を押出発泡させた。
【００４６】
なお、マルチノズル金型１０は、出口部１１の直径が１ｍｍのノズルを２０個有しており、ノズルの出口部１１は、全て、マルチノズル金型１０の前端面１０ａにおける仮想円Ａ（直径：１３９．５ｍｍ）の上に等間隔毎に配設されたものを使用した。
そして、前記装置としては、回転軸２の後端部外周面に２枚の回転刃５が回転軸２の周方向に１８０°の位相差でもって一体的に設けられており、各回転刃５がマルチノズル金型１の前端面１０に常時、接触した状態で仮想円Ａ上を移動するように構成されたものを用いた。
【００４７】
更に、前記装置としては、冷却部材４が、正面円形状の前部４１ａと、この前部４１ａの外周縁から後方に向かって延設され且つ内径が３２０ｍｍの円筒状の周壁部４１ｂとからなる冷却ドラム４１を備えているものを用いた。
そして、供給管４１ｄ及び冷却ドラム４１の供給口４１ｃを通じて冷却ドラム４１内に２０℃の冷却水４２を供給して前記樹脂発泡粒子を作製した。
なお、冷却ドラム４１内の容積は１７６８４ｃｍ３であった。
【００４８】
冷却水４２は、供給管４１ｄから冷却ドラム４１の周壁部４１ｂの内周面に供給し、遠心力によって冷却ドラム４１の周壁部４１ｂ内周面に沿って螺旋を描いて前方に進行するように供給した。
また、該冷却水４２は、周壁部４１ｂの内周面に沿って進行する過程で、徐々に進行方向に直交する方向に広がり、その結果、冷却ドラム４１の供給口４１ｃより前方の周壁部４１ｂの内周面を全面的に被覆させるように供給した。
【００４９】
マルチノズル金型１の前端面１０に配設した回転刃５を２５００ｒｐｍの回転数で回転させて、マルチノズル金型１の各ノズルの出口部１１から押出発泡された押出物を回転刃５によって切断して略球状のポリエチレンテレフタレート樹脂ビーズを製造した。
このとき押出物は、マルチノズル金型１のノズルから押出された直後の状態を維持している未発泡部と、この未発泡部に連続する発泡途上の発泡部とからなっていた。
そして、押出物は、ノズルの出口部１１の開口端において切断されており、ポリエチレンテレフタレート樹脂ビーズの切断は未発泡部において行われていた。
【００５０】
なお、上述の型内発泡成形用のポリエチレンテレフタレート樹脂ビーズの製造にあたっては、先ず、マルチノズル金型１に回転軸２を取り付けず且つ冷却部材４をマルチノズル金型１から退避させておいた。
この状態で、押出機からポリエチレンテレフタレート樹脂組成物を押出発泡させ、押出物がマルチノズル金型１のノズルから押出された直後の未発泡部と、この未発泡部に連続する発泡途上の発泡部とからなることを確認した。
次に、マルチノズル金型１に回転軸２を取り付け且つ冷却部材４を所定位置に配設した後、回転軸２を回転させ、押出物をノズルの出口部１１の開口端において回転刃５で切断してポリエチレンテレフタレート樹脂ビーズを製造した。
【００５１】
このポリエチレンテレフタレート樹脂ビーズは、前記押出物を回転刃５による切断応力によって外方或いは前方に向かって飛ばし、冷却部材４の冷却ドラム４１の内面に沿って流れている冷却水４２に対し、この冷却水４２の流れの上流側から下流側に向かって冷却水４２を追うように冷却水４２の表面に対して斜交する方向から衝突させ、前記冷却水４２中に進入させて直ちに冷却させることによって得た。
【００５２】
冷却されたポリエチレンテレフタレート樹脂ビーズは、冷却ドラム４１の排出口４１ｅを通じて冷却水４２と共に排出させた後、脱水機にて冷却水４２と分離した。
【００５３】
なお、作製したポリエチレンテレフタレート樹脂ビーズは、その連続気泡率が２％、嵩密度が０．５ｇ／ｃｍ３、結晶化度が５％であった。
また、作製したポリエチレンテレフタレート樹脂ビーズは、ブタンをポリエチレンテレフタレート樹脂１００質量部に対して０．５質量部の割合で含有していた。
【００５４】
（型内成形：ビーズ発泡成形体の作製）
金型（雄金型と雌金型）を備えた型内発泡成形機を用意した。
雄金型と雌金型とは、型締めした状態において、内法寸法が縦３０ｍｍ×横３００ｍｍ×高さ３００ｍｍの直方体形状のキャビティが雌型−雄型間に形成されるものを用意した。
型内発泡成形機の金型のキャビティ内にポリエチレンテレフタレート樹脂ビーズを充填して金型を型締めした。
しかる後、金型のキャビティ内に１０５℃の水蒸気をゲージ圧力０．１３ＭＰａにて９０秒間に亘って供給してポリエチレンテレフタレート樹脂ビーズを二次発泡させ、該二次発泡により得られた二次発泡粒子どうしを発泡圧力によって熱融着一体化させて縦３０ｍｍ×横３００ｍｍ×高さ３００ｍｍの直方体形状のビーズ発泡成形体を形成させた。
次に、金型のキャビティ内に冷却水を供給してビーズ発泡成形体を冷却した後に雄金型と雌金型とを開いてビーズ発泡成形体を取り出した。
得られたビーズ発泡成形体を大気圧下において６０℃にて１６８時間に亘って放置（養生）して芯材の原材料となる樹脂発泡体（発泡倍率６倍）を得た。
この樹脂発泡体の表面には未発泡の表皮が形成されていた。
【００５５】
（芯材の作製）
樹脂発泡体から表皮を切断除去して、平面視における形状が一辺の長さが１０ｃｍの正方形で厚みが５ｍｍのシート状の芯材を作製した。
なお、芯材は、表皮の切除により６面全てにおいて気泡断面が露出するものであった。
【００５６】
（繊維強化樹脂層用シート体）
炭素繊維（カーボン短繊維）と、未硬化のビニルエステル系樹脂とが含まれている市販のシート体（昭和電工株式会社製「ＲＣＳ-１０００」）を繊維強化樹脂層の形成用に用意した。
なお、このシート体は、縦１０ｃｍ×横１０ｃｍの平面正方形状であった。
【００５７】
（繊維強化複合体の作製）
アルミニウム板を用意し、このアルミニウム板の上面に離型剤（ケムリースジャパン社製  商品名「ケムリース２１６６」）を塗布して一日放置し、アルミニウム板の上
面に離型処理を施した。
なお、アルミニウム板上面の外周縁部には、後記する封止材８やバックバルブ９を配置するため、離型処理は施さなかった。
図４に示すように、上面に離型処理を施したアルミニウム板を押圧部材ＡＰとして用い、該押圧部材ＡＰの離型処理を施した面上に、２枚のシート体ＳＢ（商品名「ＲＣＳ-１０００」）を重ね合わせたものを載置し、これらのシート体ＳＢの上に樹脂発泡体ＦＢを載置した。
上記とは別に、上記と同一のシート体ＳＢを２枚用意し、これらを重ね合わせて樹脂発泡体ＦＢの上に載置して積層体ＬＢを作製した。
次に、押圧部材ＡＰの離型処理を施した面上において、積層体ＬＢの幅方向両端部の外側に一対のスペーサＳＰを載置した。
なお、スペーサＳＰは、５ｍｍの厚みを有するアルミニウム板を用いた。
また、スペーサＳＰは、後記する第２の押圧部材ＡＰ’と接触する上面に予め離型処理を施しておいた。
そして、上記と同様にして、下面に離型処理を施したアルミニウム板を第２の押圧部材ＡＰ’として用意し、積層体ＬＢ及びスペーサＳＰの上に当該押圧部材ＡＰ’を載置した。  
しかる後、第２の押圧部材ＡＰ’の上に、この第２の押圧部材ＡＰ’を全面的に被覆するように、貫通孔を有するリリースフィルムＲＦ（ＡＩＲＴＥＣＨ社製  商品名「ＷＬ５２００Ｂ−Ｐ」）及びブリーザークロスＢＣ（ＡＩＲＴＥＣＨ社製  商品名「ＡＩＲＷＥＡＶＥ  Ｎ４」）を順に積層した。
なお、リリースフィルムＲＦは、テトラフルオロエチレン−エチレン共重合体フィルムから形成され、両面間に亘って貫通し且つシート体ＳＢのビニルエステル系樹脂が通過可能な貫通孔が多数、形成されていた。
また、ブリーザークロスＢＣは、ポリエステル樹脂繊維から構成された不織布から形成されており、ビニルエステル系樹脂を含浸可能に構成されていた。
ブリーザークロスＢＣの上に、さらにバギングフィルムＢＦ（ＡＩＲＴＥＣＨ社製  商品名「ＷＬ７４００」）を被せ、バギングフィルムＢＦの外周縁部とこれに対向する押圧部材ＡＰとの間を封止材ＳＬとしてシーラントテープ（ＡＩＲＴＥＣＨ社製  商品名「ＧＳ４３ＭＲ」）を用いて気密的に接合して積層体ＬＢをバギングフィルムＢＦによって密封した。
なお、バギングフィルムＢＦは、ポリアミド系樹脂フィルムから構成されていた。
バギングフィルム７の一部にバックバルブＢＢ（ＡＩＲＴＥＣＨ社製  商品名「ＶＡＣ  ＶＡＬＶＥ  ４０２Ａ」）を配置して積層構造体を作製した。
【００５８】
次に、積層構造体をオートクレーブ内に供給し、積層構造体のバックバルブＢＢを真空ラインと接続し、積層体ＬＢからこの積層体ＬＢの側面をスペーサＳＰを介して被覆しているブリーザークロスＢＣの方向に排気してバギングフィルムＢＦで密封された空間部ＶＳを真空度０．１０ＭＰａに減圧した。
なお、空間部ＶＳの減圧はその後も継続して行った。
しかる後、積層体ＬＢに存在している空気を吸引、除去しながら、オートクレーブ内をゲージ圧力０．８ＭＰａに加圧して積層体ＬＢに押圧部材ＡＰ、ＡＰ’を介して押圧力を加えると共にオートクレーブ内を昇温速度４℃／分にて１３０℃となるまで昇温して、積層体ＬＢを圧縮することなくシート体ＳＢが１３０℃となるように６０分間に亘って加熱し（予備加熱工程）、これによりシート体ＳＢに含まれているビニルエステル系樹脂を軟化させて繊維強化樹脂層を樹脂発泡体の両面に形成させた。
その後、オートクレーブ内を冷却してオートクレーブ内が６０℃となった時点でオートクレーブ内の加圧を解除して大気圧に戻して、積層体ＬＢを取り出し、積層体ＬＢを室温まで冷却した。
これにより、図１に示したような芯材１００と、芯材１００の上下両面に形成された繊維強化樹脂層２００とを有する繊維強化複合体を得た。
なお、重ね合わせた２枚のシート体ＳＢは、これらに含まれていたビニルエステル系樹脂によって一体化されて繊維強化樹脂層２００を形成していた。
なお、積層体ＬＢへの加圧によってシート体ＳＢの余分なビニルエステル系樹脂は、リリースフィルムＲＦの貫通孔及び外方を通じてブリーザークロスＢＣに吸収されていた。
【００５９】
（参考例、比較例及びその他の実施例）
先の実施例１と同様にして、繊維強化樹脂層形成用のシート体（商品名「ＲＣＳ-１０００」）だけを１〜３枚熱プレスしたものを参考例１〜３とした。
また、実施例２〜５は、芯材を下記の表に示すものに変更した以外は実施例１と同様に繊維強化複合体を作製した。
そして、実施例６では、芯材の両面に積層するシート体をガラス短繊維を含む市販品（昭和電工社製、商品名「ＭＣ−３１２９ＧＹ」）に変更したこと以外は実施例１と同様に繊維強化複合体を作製した。
また、実施例７では、芯材の両面に積層するシート体をガラス短繊維を含む市販品（昭和電工社製、商品名「ＭＬ−５１０」）に変更したこと以外は実施例１と同様に繊維強化複合体を作製した。
ただし、実施例３、４、６、７では、スペーサーを５ｍｍの厚みのものに代えて、１０ｍｍ（実施例３）、３．５ｍｍ（実施例４）、６．５ｍｍ（実施例６，７）の厚みのものを使用し、実施例１とは厚みの異なる繊維強化複合体を作製した。
また、参考例１として作製した成形シート（商品名「ＲＣＳ-１０００」１枚を単独成形したシート）を２枚用意し、これを実施例１と同じく６倍発泡の芯材の両面に接着剤を使って貼り合わせたものを比較例１の繊維強化複合体とした。
この比較例１の繊維強化複合体の芯材を構成している樹脂発泡体は、下記の表に示すように繊維強化樹脂層が積層されている表面に小さな凹凸しか形成されていなかった。
【００６０】
（評価）
得られた繊維強化複合体について、曲げ強度、及び、繊維強化樹脂層と樹脂発泡体との界面の凹凸を測定した。
【００６１】
（曲げ強度の測定）
繊維強化複合体の曲げ強度は、小型卓上試験機（日本電産シンポ社製  商品名「ＦＧＳ−１０００ＴＶ／１０００Ｎ＋ＦＧＰ−１００」）及び小型卓上試験機用ソフトウェア「ＦＧＳ−ＴＶ  Ｖｅｒ２」を用いて測定した。
また、冶具は日本電産シンポ社製の「ＦＧＴＴ-５３１」を用いた。
繊維強化複合体から縦１００ｍｍ×横１５ｍｍの試験片（試験片の厚みは繊維強化複合体の厚み。実施例１においては５ｍｍ。）を切り出した。
この試験片についてロードセル１０００Ｎ、試験速度５ｍｍ／分、支持台の先端治具５Ｒ、開き幅８０ｍｍの条件下にて最大荷重を測定し、最大荷重を試験片の質量で除して得られた値を比荷重とした。
また、この試験片が破壊に至るまでの荷重を積分して破壊エネルギーとし、該を試験片の質量で除して得られた値を比破壊エネルギーとした。
【００６２】
【表１】
0006340306.tif 000002
【００６３】
【表２】
0006340306.tif 000003
【００６４】
上記のように実施例の繊維強化複合体は、芯材となっている樹脂発泡体が所定の凹凸を有しており、繊維強化樹脂層との間に優れた接着性を発揮させるのに有利であると認められる。
【符号の説明】
【００６５】
１００：芯材（樹脂発泡体）
２００：繊維強化樹脂層
【図１】
0006340306.tif 000004
【図２】
0006340306.tif 000005
【図３】
0006340306.tif 000006
【図４】
0006340306.tif 000007
【図５】
0006340306.tif 000008